Brevet FR3047247A1 — publié le 20170804

COMPOSITIONS POLYMERES THERMOCONDUCTRICES CONTENANT DU NOIR DE CARBONE DOMAINE DE LA DESCRIPTION [0001] La présente description concerne des compositions polymères et, en particulier, des plastiques présentant une conductivité thermique et des propriétés mécaniques améliorées. ARRIERE PLAN [0002] On utilise des systèmes polymères qui peuvent bénéficier d'un transfert de chaleur amélioré dans différents domaines comprenant les applications électroniques, mécaniques, automobiles, aérospatiales et industrielles. Des polymères conducteurs peuvent par exemple être utilisés 15 dans des gainages de fils et câbles pour dissiper la chaleur à partir du noyau de câble. Des polymères thermoconducteurs peuvent également remplacer des matériaux tels que des métaux ou des matériaux moins thermoconducteurs qui sont typiquement utilisés dans des applications qui exigent un transfert de chaleur efficace. 20 RESUME [0003] Dans un aspect, il est fourni une composition polymère composite, la composition polymère composite comprenant une matrice polymère et un noir de carbone partiellement cristallisé dispersé dans la 25 matrice polymère à une concentration allant de 12 à 28 pourcent en masse, dans laquelle le noir de carbone présente une structure OAN (indice d'absorption d'huile) supérieure à 120 cm3/100 g et inférieure à 200 cm3/100 g, une énergie de surface inférieure à 8 mJ/m2, une cristallinité en pourcent inférieure à 65 % et une taille planaire 30 microcristalline Raman (La) supérieure ou égale à 28 Â. Le noir de carbone partiellement cristallisé peut être formé par traitement thermique d'un noir de four à une température supérieure à 700°C et inférieure à 1 800°C. La composition peut comprendre un copolymère ou terpolymère. La composition polymère peut être une polyoléfine, un polystyrène, un 3047247 2 1750686 polycarbonate, un polyamide, et/ou une polyamine. Le noir de carbone peut présenter une taille planaire microcristalline Raman (La) supérieure ou égale à 35 Â et une énergie de surface supérieure à 1 m3/m2. Le polymère peut être choisi parmi des polyoléfines thermoplastiques (TPO), 5 du polyéthylène (PE), linéaire faible densité (LLDPE), faible densité (LDPE), moyenne densité (MDPE), haute densité (HDPE), masse moléculaire ultraélevée (UHMWPE), du polyéthylène très faible densité (VLDPE), du polyéthylène moyenne densité à catalyse métallocène (mLLDPE), du polypropylène, des copolymères de polypropylène, un 10 caoutchouc d'éthylène propylène (EPR), des terpolymères d'éthylène propylène diène (EPDM), de l'acrylonitrile butadiène styrène (ABS), de l'acrylonitrile EPDM styrène (AES), du styrène-butadiène-styrène (SBS), du polyoxyméthylène (POM), des polyamides (PA) poly(chlorure de vinyle) (PVC), des polymères de tétraéthylène hexapropylène fluorure de 15 vinylidène (THV), des polymères perfluoroalcoxy (PFA), du polyhexafluoropropylène (HFP), des polycétones (PK), de l'éthylène alcool vinylique (EVOH), des copolyesters, des polyuréthanes (PU), des polyuréthanes thermoplastiques, du polystyrène (PS), du polycarbonate (PC), du polybutylène téréphtalate (PBT), du polyéthylène téréphalate 20 (PET), du poly(oxyde de phénylène) (PPO) et du polyphénylène éther (PPE). La composition peut être un mélange maître. La composition peut de plus comprendre une particule non carbonée ayant une conductivité thermique supérieure à 30 W/mK, par exemple du nitrure de bore, de l'oxyde de magnésium, de l'oxyde de zinc, ou de l'alumine. Le rapport 25 volumique de noir de carbone partiellement cristallisé à la particule non carbonée, par exemple le nitrure de bore, peut-être de 1:1 à 1:10. La composition polymère composite peut présenter une conductivité thermique d'au moins 1,6 fois supérieure, au moins 1,7 fois supérieure, ou 2-4 fois supérieure à la conductivité thermique de la matrice polymère. Le 30 noir de carbone partiellement cristallisé peut améliorer une conductivité thermique de la composition polymère composite d'au moins 10 % par rapport à un noir de carbone non traité. [0004] Dans un autre aspect, il est fourni une composition de précurseur de polymère, la composition comprenant un précurseur de 35 polymère comprenant un monopolymère ou oligomère polymérisable et un noir de carbone partiellement cristallisé dispersé dans le monomère ou 3047247 3 1750686 oligomère à une concentration allant de 12 à 28 pourcents en masse, dans laquelle le noir de carbone présente une structure OAN supérieure à 120 cm3/100 g et inférieure à 200 cm3/100 g, une énergie de surface inférieure à 8 m3/m2 et une taille planaire microcristalline Raman (La) 5 supérieure ou égale à 28 Â. Le précurseur de polymère peut être un précurseur d'un polymère choisi parmi une polyoléfine, un polystyrène, un polycarbonate, un polyamide, et/ou une polyamine. Le précurseur de polymère peut être un précurseur d'un polymère choisi parmi des polyoléfines thermoplastiques (TPO), du polyéthylène (PE), linéaire faible 10 densité (LLDPE), faible densité (LDPE), moyenne densité (MDPE), haute densité (HDPE), masse moléculaire ultraélevée (UHMWPE), du polyéthylène très faible densité (VLDPE), du polyéthylène moyenne densité à catalyse métallocène (mLLDPE), du polypropylène, des copolymères de polypropylène, un caoutchouc d'éthylène propylène (EPR), 15 des terpolymères d'éthylène propylène diène (EPDM), de l'acrylonitrile butadiène styrène (ABS), de l'acrylonitrile EPDM styrène (AES), du styrène-butadiène-styrène (SBS), du polyoxyméthylène (POM), des polyamides (PA) poly(chlorure de vinyle) (PVC), des polymères de tétraéthylène hexapropylène fluorure de vinylidène (THV), des polymères 20 perfluoroalcoxy (PFA), du polyhexafluoropropylyène (HFP), des polycétones (PK), de l'éthylène alcool vinylique (EVOH), des copolyesters, des polyuréthanes (PU), des polyuréthanes thermoplastiques, du polystyrène (PS), du polycarbonate (PC), du polybutylène téréphtalate (PBT), du polyéthylène téréphalate (PET), du poly(oxyde de phénylène) 25 (PPO) et du polyphénylène éther (PPE). Le précurseur de polymère peut être un précurseur pour un polymère choisi dans le groupe constitué d'acryliques, époxies, silicones, phénoliques, polyimides, plastisols et poly(acétates de vinyle). Le précurseur de polymère peut comprendre un précurseur d'une polyoléfine, d'un polystyrène, d'un polycarbonate, d'un 30 polyamide et/ou d'une polyamine. La composition peut de plus comprendre une particule non-carbonée ayant une conductivité thermique supérieure à 30 W/mK, par exemple de nitrure de bore, oxyde de magnésium, oxyde de zinc ou alumine. Le rapport volumique de noir de carbone partiellement cristallisé à la particule non-carbonée, par exemple 35 nitrure de bore, peut-être de 2:1 à 1:10. La composition de précurseur de polymère, après la polymérisation, peut présenter une conductivité 3047247 4 1750686 thermique d'au moins 1,6 fois supérieure, au moins 1,7 fois supérieure, ou 2-4 fois supérieure à la conductivité thermique d'un produit de polymérisation du précurseur de polymère. Le noir de carbone partiellement cristallisé peut améliorer la conductivité thermique d'un 5 produit de polymérisation de la composition de précurseur de polymère d'au moins 10 % par rapport à un noir de carbone non traité. [0005] Dans un autre aspect, la composition polymère composite ou la composition de précurseur de polymère comprend un noir de carbone ayant une taille planaire microcristalline Raman (La) supérieure à 10 29, 30, 31 ou 35 Â et inférieure à 65, 60, 55, 50 ou 45 Â. L'énergie de surface du noir de carbone peut être inférieure à 4, inférieure à 3 ou inférieure à 2 mJ/m2 et supérieure à 0 mJ/m2. Le noir de carbone peut présenter une cristallinité en pourcent supérieure ou égale à 35 %, 40 %, 45 %, 50 %, 55 % ou 60 %. La surface spécifique BET du noir de carbone peut être inférieure à 425 ± 25, inférieure à 300, inférieure à 250, de 40 à 400 m2/g, de 46 à 400 m2/g, de 40 à 300 m2/g, ou de 40 à 200 m2/g. La composition polymère composite ou composition de précurseur de polymère peut être utilisée pour fabriquer des produits tels que des gaines de fils et câbles, des produits d'impression 3D, des pièces automobiles, et des boîtiers et fixations de LED. Le noir de carbone peut présenter une forme de particule primaire essentiellement polyédrique et peut présenter un nombre d'iode inférieur à 425 m2/g, inférieur à 350 m2/g, inférieur à 300 m2/g, inférieur à 250 m2/g ou inférieur à 200 m2/g. Le noir de carbone peut être un noir de carbone non modifié. La composition polymère composite ou composition de précurseur de polymère peut comprendre un second noir de carbone qui peut ou non être partiellement cristallisé. Le noir de carbone partiellement cristallisé peut être fabriqué en augmentant la taille planaire microcristalline Raman (La) d'un noir de carbone de base de plus de 5, de plus de 10, de plus de 15 ou de plus de 20 Â. BREVE DESCRIPTION DES DESSINS FIG. 1 est un graphique à barres comparant la conductivité 35 thermique d'un noir de carbone de base avec deux modes de réalisation d'un dérivé de noir de carbone partiellement cristallisé ; 3047247 5 1750686 FIG. 2 est un graphique à barres comparant la conductivité thermique d'un second noir de carbone de base avec trois modes de réalisation d'un dérivé de noir de carbone partiellement cristallisé ; 5 FIG. 3 est un graphique à barres comparant la conductivité thermique d'un troisième noir de carbone de base avec un mode de réalisation d'un dérivé de noir de carbone partiellement cristallisé ; FIG. 4 est un graphique à barres comparant la conductivité thermique d'un quatrième noir de carbone de base avec un mode de 10 réalisation d'un dérivé de noir de carbone partiellement cristallisé ; FIG. 5 est un graphique à barres comparant la conductivité thermique d'un cinquième noir de carbone de base avec un mode de réalisation d'un dérivé de noir de carbone partiellement cristallisé ; FIG. 6 fournit un graphique illustrant la conductivité thermique de 15 trois composites polymères, incluant chacun une charge différente ; FIG. 7 fournit un graphique illustrant la conductivité thermique des composites polymères de FIG. 6 ainsi que deux exemples comparatifs qui comprennent à la fois des particules de nitrure de bore et de noir de carbone. 20 FIG. 8 fournit un graphique illustrant la conductivité thermique des composites polymères de FIG. 7 ainsi que d'un troisième mode de réalisation d'un composite polymère qui comprend une particule fortement thermoconductrice et une particule de noir de carbone partiellement cristallisé. 25 DESCRIPTION DETAILLE [0006] Il est fourni dans un aspect un système polymère qui comprend au moins un polymère et au moins un noir de carbone partiellement cristallisé. Les noirs de carbone partiellement cristallisés 30 (également cités comme partiellement graphitisés) présentent une cristallinité plus élevée et une énergie de surface plus faible que leurs noirs de carbone de base correspondants et, comme décrit ci-dessous, peuvent fournir des capacités de transfert thermique améliorées en comparaison à des formes de noirs de carbone moins cristallines. Comme illustré ici, des noirs de carbone partiellement cristallisés peuvent également améliorer la rhéologie des précurseurs de polymères qui sont 3047247 1750686 dispersés en comparaison avec des systèmes similaires utilisant des noirs de carbone classiques. Les systèmes polymères décrits ici peuvent être tout polymère synthétique dans lequel un noir de carbone partiellement cristallisé peut être dispersé pour améliorer l'efficacité du transfert 5 thermique. Nous avons de plus trouvé que des noirs de carbone soumis à une cristallisation en excès ne fournissent pas les propriétés de conductivité thermique améliorées présentées par des noirs de carbone moins cristallins. C'est-à-dire qu'une graphitisation insuffisante et une graphitisation trop importante ne parviennent pas à fournir les bénéfices 10 de conductivité thermique démontrés par des noirs de carbone selon les modes de réalisation décrits ici. [0007] Les compositions polymères comprenaient à la fois des polymères durcis et des compositions pré-polymères. Comme utilisé ici, un "polymère" ou "matrice polymère" est la forme d'une composition 15 polymère après qu'elle a été polymérisée et est utilisable comme un mélange maître, un composé ou autrement est utilisé pour fabriquer des articles, par exemple, des articles en matière plastique. Comme utilisé ici, un "pré-polymère" est une composition polymère constituée de monomères ou oligomères qui n'ont pas encore été polymérisés. Les 20 polymères peuvent être des polymères qui sont durcis par des procédés connus de l'homme de l'art incluant la chaleur, le rayonnement, l'évaporation de solvant, la catalyse chimique ou la vulcanisation. Les polymères peuvent être basés sur des systèmes pré-polymères à une, deux, trois parties ou à parties multiples. Un "composite de polymère" ou 25 "composite polymère" est un matériau qui comprend au moins un polymère et un second constituant distinct. Le second constituant du composite peut être des particules, des fibres, des pigments ou un second polymère où le second polymère est distinct et n'est pas mélangé de manière homogène avec le premier polymère. Dans certains modes de 30 réalisation, le(les) polymère(s) peut(vent) être un polymère thermoplastique ou un polymère thermodurcissant. Le système polymère peut être un plastique. Ces systèmes plastiques peuvent être choisis parmi ceux qui sont moulés, extrudés, revêtus, laminés ou sinon façonnés en constituants polymères. 35 [0008] Le groupe polymère peut de plus être un homopolymère, copolymère, terpolymère, et/ou un polymère contenant un, deux, trois 3047247 7 1750686 unités répétitives différentes ou plus. Le groupe polymère peut de plus être un type quelconque de groupe polymère, tel qu'un polymère statistique, un polymère alterné, un polymère greffé, un polymère séquencé, un polymère en forme d'étoile, et/ou un polymère en forme de 5 peigne. Le groupe polymère peut également être une ou plusieurs polycombinaisons. Le groupe polymère peut être un réseau polymère interpénétré (IPN), un réseau polymère interpénétré simultané (SIN) ; ou un réseau élastomère interpénétré (IEN). [0009] Des exemples spécifiques de polymères comprennent des 10 polymères linéaires élevés, tels que du polyéthylène, du poly(chlorure de vinyle), du polyisobutylène, du polystyrène, du polycaprolactame (Nylon), du polyisoprène et analogues mais ne sont limités à ceux-ci. D'autres classes générales de polymères utilisables comprennent des polyamides, des polycarbonates, des polyélectrolytes, des polyesters, des polyéthers, 15 des époxy, des polyanhydrides, des poly(hydroxy)benzènes, des polyimides, des polymères contenant du soufre (tels que polysulfures, sulfures de polyphénylène, et polysulfones), des polyoléfines, des polyméthylbenzènes, des polystyrènes et copolymères de styrène (ABS inclus), des polymères d'acétals, des polymères acryliques, des polymères 20 et copolymères d'acrylonitrile, des polyoléfines contenant un halogène (tels que poly(chlorure de vinyle) et poly(chlorure de vinylidène)), des fluoropolymères, des polymères ionomères, des polymères contenant un(des) groupe(s) cétone, des polymères à cristaux liquides, des polyamide-imides, des polymères contenant une(des) double(s) liaison(s) 25 oléfinique(s) (tels que polybutadiène ou polydicyclopentadiène), des copolymères de polyoléfines, des poly(oxydes de phénylène), des polysiloxanes, des poly(alcools vinyliques), des polyuréthanes, des élastomères thermoplastiques, et analogues. Dans certains modes de réalisation, le polymère est une polyoléfine, un polyuréthane, un 30 polystyrène, un polyacrylate, un polyamide, un polyester, ou des mélanges de ceux-ci. Des polymères particulièrement appropriés comprennent des polyoléfines et des polyamides. [0010] Dans certains modes de réalisation, le polymère peut être par exemple une polyoléfine, un polymère d'halogénure de vinyle, un 35 polymère d'halogénure de vinylidène, un polymère perfluoré, un polymère de styrène, un polymère d'amide, un polycarbonate, un polyester, un 3047247 8 1750686 poly(oxyde de phénylène), un polyphénylène éther, une polycétone, un polyacétal, un polymère d'alcool vinylique, ou un polyuréthane. Les polymères ou résines utiles comprennent le PET ou polyéthylène téréphtalate, le polystyrène, PBT ou polybutylène téréphtalate et des 5 alliages de PBT, le polypropylène, le polyuréthane, un copolymère de styrène-acrylonitrile, ABS ou terpolymère d'acrylonitrile-butadiène-styrène, PVC ou poly(chlorure de vinyle), des polyesters, des polycarbonates, du PP/PS ou des alliages de polypropylène polystyrène, un Nylon, un polyacétal, le SAN ou du styrène acrylonitrile, des acryliques, des 10 cellulosiques, des alliages de polycarbonates et des alliages de PP ou propylène. On peut utiliser d'autres combinaisons de ces matériaux. [0011] Différents polymères peuvent être combinés avec des noirs de carbone partiellement cristallisés pour former des polymères composites. Les polymères composites peuvent comprendre des 15 polyoléfines thermoplastiques (TPO), du polyéthylène (PE), tel que linéaire faible densité (LLDPE), faible densité (LDPE), moyenne densité (MDPE), haute densité (HDPE), masse moléculaire ultra élevée (UHMWPE), du polyéthylène très faible densité (VLDPE), du polyéthylène moyenne densité à catalyse métallocène (mLLDPE), du polypropylène, des 20 copolymères de polypropylène, un caoutchouc d'éthylène propylène (EPR), des terpolymères d'éthylène propylène diène (tels que EPDM), de l'acrylonitrile butadiène styrène (ABS), de l'acrylonitrile EPDM styrène (AES), du styrène-butadiène-styrène (SBS), du polyoxyméthylène (POM), des polyamides (PA), tels que PA6, PA66, PA11, PA12, et PA46, du 25 poly(chlorure de vinyle) (PVC), des polymères de tétraéthylène hexapropylène fluorure de vinylidène (THV), des polymères perfluoroalcoxy (PFA), du polyhexafluoropropylène (HFP), des polycétones (PK), de l'éthylène alcool vinylique (EVOH), des copolyesters, des polyuréthanes (PU), des polyuréthanes thermoplastiques, du polystyrène 30 (PS), du polycarbonate (PC), du polybutylène téréphtalate (PBT), du polyéthylène téréphtalate (PET), du poly(oxyde de phénylène) (PPO), et du polyphényle éther (PPE). Des combinaisons spécifiques comprennent PC/ABS, PC/PBT, PP/EPDM, PP/EPR, PP/PE, PA/PPO, et PPO/PE. Les compositions polymères peuvent être optimisées pour atteindre les 35 propriétés globales souhaitées, telles que les propriétés de jet, conductivité, ténacité, raideur, lissé, et traction. La liste précédente n'est 3047247 9 1750686 pas exhaustive mais uniquement illustratrice des différents matériaux qui peuvent être utilisés. Des combinaisons de polymères contenant un ou plusieurs de ces matériaux polymères, où les polymères décrits sont présents soit comme le constituant principal, soit comme le constituant 5 mineur, peuvent également être utilisées. Le type spécifique de polymère peut dépendre de l'application souhaitée. Des exemples spécifiques de polymères sont décrits de manière plus détaillée ci-dessous. [0012] Les groupes polymères décrits dans le volume 18 de Encyclopedia of Chemical Technology, KIRK-OTHMER, (1982), page 328 à 10 page 887, et Modem Plastics Encyclopedia '98, pages B-3 à B-210, et "Polymers : Structure and Properties," de C.A. Daniels, Technomic Publishing Co., Lancaster, Pa. (1989), tous cités ici dans leur totalité en référence, peuvent être utilisés en général comme le(les) polymère(s). Les polymères peuvent être préparés de nombreuses façons et de telles 15 façons sont connues de l'homme de l'art. La section KIRK-OTHMER, Modem Plastics Encyclopedia, et la référence de C.A. Daniels cités ci-dessus fournissent des procédés dans lesquels ces polymères peuvent être préparés. [0013] Les compositions polymères de la présente description 20 peuvent également comprendre des additifs appropriés pour leur but et quantité connus. Les compositions peuvent par exemple également comprendre des additifs, tels que des agents de réticulation, des agents de vulcanisation, des stabilisants, des pigments, des teintes, des colorants, des désactiveurs de métaux, des huiles de dilution, des lubrifiants, et/ou 25 des charges inorganiques, et semblables avec d'autres additifs étudiés ici à un autre endroit. Dans certains modes de réalisation, les composites peuvent également comprendre des matières particulaires supplémentaires mises au point pour augmenter la conductivité thermique. Dans plusieurs modes de réalisation, le noir de carbone est 30 l'unique matière particulaire incluse, et le composite polymère peut être vide de toute autre matière particulaire. Dans certains modes de réalisation, le noir de carbone peut comprendre plus de 50 % en masse, plus de 75 % en masse ou plus de 95 % en masse du matériau particulaire dans le composite polymère. 35 [0014] Les compositions polymères peuvent être préparées en utilisant des techniques classiques, telles qu'un mélange des différents 3047247 10 1750686 constituants ensemble en utilisant des mélangeurs disponibles dans le commerce. La composition peut être préparée par des procédés de mélange discontinu ou continu, tels que ceux bien connus dans la technique. Un équipement, tel que des mélangeurs internes discontinus, 5 des mélangeurs internes continus, une extrudeuse à vis unique en va-et-vient, une extrudeuse à vis double et unique, etc., peut par exemple être utilisé pour mélanger les ingrédients des formulations. Du noir de carbone peut être ajouté à un ou plusieurs des constituants d'un système polymère à parties multiples et peut être incorporé dans des concentrations 10 identiques ou différentes dans chacun des constituants. Par exemple, dans un système époxy à deux parties, du noir de carbone peut être mélangé dans la résine époxy, dans l'agent de réticulation ou dans les deux. Pour des copolymères et terpolymères, le noir de carbone partiellement cristallisé peut être incorporé dans un, certains ou tous les constituants 15 prépolymères. La concentration en noir de carbone partiellement cristallisé dans chaque constituant peut varier dans certains cas pour aider à adapter les viscosités des différents constituants ou sinon améliorer le mélange des constituants. Du noir de carbone partiellement cristallisé peut également être utilisé dans une combinaison polymère. Comme utilisé ici, 20 une combinaison polymère est un mélange homogène de deux ou plusieurs polymères distincts et est différente d'un copolymère ou terpolymère. Des noirs de carbone partiellement cristallisés peuvent être directement introduits dans une combinaison polymère avant le durcissement ou peuvent être introduits dans un ou plusieurs des 25 précurseurs de polymères avant la combinaison avec un second précurseur de polymère. Des noirs de carbone partiellement cristallisés peuvent également être incorporés dans un mélange maître qui est utilisé comme un support pour un mélange subséquent dans un système polymère identique ou différent avant le durcissement. Dans un mélange 30 maître, la concentration du noir de carbone partiellement cristallisé peut être considérable plus élevée (par exemple au moins 2 fois, au moins 3 fois, au moins 4 fois, ou de 2 fois à 10 fois, par exemple de 3 fois à 8 fois ou de 2 fois à 6 fois) que dans la composition polymère composite résultante. Les compositions polymères composites comprenant du noir de 35 carbone partiellement cristallisé peuvent être mélangées et façonnées en 3047247 11 1750686 boulettes pour une utilisation ultérieure dans la fabrication de matériaux ou d'articles tels que pour des applications automobiles. [0015] Des noirs de carbone partiellement cristallisés peuvent être formés en augmentant la cristallinité d'un noir de carbone de base 5 (non traité) (par exemple fabriqué par un procédé au four, thermique, à lampe, au plasma ou par décomposition par de l'acétylène) sans cristallisation complète des particules. Les noirs de four de base présentent une cristallinité native ayant une taille planaire microcristalline Raman (La) typique dans l'intervalle de 16 à 21 Â. Dans un jeu de modes 10 de réalisation, des noirs de carbone de base sont partiellement cristallisés par un traitement thermique contrôlé d'un noir de carbone de base. Un noir de carbone est "traité par la chaleur ou transformé" ou "thermiquement traité ou transformé" s'il est exposé à un procédé thermique secondaire (après production initiale de particules) qui modifie 15 la cristallinité, l'énergie de surface et la morphologie de la particule de noir de carbone. La cristallisation des particules de noir de carbone peut également modifier la forme de la particule primaire, par exemple en la modifiant d'une forme pratiquement sphérique à une forme plus polyédrique (mais non nécessairement parfaite). 20 [0016] Des noirs de carbone partiellement cristallisés peuvent être formés à partir de noirs de carbone de base qui sont facilement disponibles. Des noirs de carbone de base appropriés qui peuvent être utilisés comprennent : les noirs de carbone VULCAN® XC72, VULCAN® XC72R, et VULCAN® XC500 et d'autres noirs de carbone vendus sous les 25 noms Regal®, Black Pearls®, Spheron®, CSXTM, Vulcan® et Sterling®, tous disponibles chez Cabot Corporation. D'autres noirs de carbone, tels que les noirs de carbone KETJEN® EC300 et KETJEN® EC600, fournis par AkzoNobel ; le noir de carbone PRINTEX® XE, fourni par Evonik ; le noir de carbone Ensaco® 350 fourni par TIMCAL ; les noirs de carbone 30 Raven®, XT Technology, Ultra® et autres, disponibles chez Birla Carbon ; les marques Corax®, Durex®, Ecorax®, Sable et Purex® et la ligne CK disponible chez Orion Engineered Carbons ; le noir de carbone S.A., et Chezacarb® B fourni par Unipetrol RPA (Unipetrol Group) peuvent également être utilisés comme noirs de carbone de base. 35 [0017] Une mesure de cristallinité est la taille planaire microcristalline Raman. Les mesures Raman de La (taille planaire 3 0 4 7 2 4 7 12 1750686 microcristalline) sont basées sur Gruber et AL, "Raman Studies of HeatTreated Carbon Blacks", Carbon Vol. 32(7), pages 1377-1382, 1994, qui est ici cité en référence. Le spectre Raman de carbone comprend deux bandes principales de "résonance" aux environs de 1340 cm-1 et 5 1 580 cm-1, indiquées respectivement comme les bandes "D" et "G". On considère en général que la bande D est attribuée au carbone sp2 désordonné et la bande G au carbone sp2 de carbone graphitique ou "ordonné". En utilisant une approche empirique, le rapport des bandes G/D et la L, mesurée par diffraction aux rayons X (XRD) sont fortement 10 corrélés et une analyse par régression fournit la relation empirique : La = 43,5 x (surface de bande G/surface de bande D) où La est calculé en Angstroms. Une valeur La supérieure correspond ainsi à une structure cristalline plus ordonnée. La cristallinité peut également être mesurée par diffraction aux rayons X (XRD). 15 [0018] Dans un procédé de production, un noir de carbone traité par la chaleur peut être préparé dans un four tubulaire ou dans un autre dispositif de chauffage approprié. Le four peut être chauffé électriquement ou par combustion de carburant fossile. La température du lit de noir de carbone peut être consistante d'un bout à l'autre pour assurer que la 20 totalité du noir de carbone est exposée aux mêmes conditions de réaction. Le lit de noir de carbone peut être statique ou peut être un lit fluidisé. Les échantillons peuvent être exposés à des températures spécifiques, par exemple comme fournies ci-dessous, sur une durée suffisante pour atteindre, mais ne pas dépasser, la cristallinité partielle souhaitée. Les 25 échantillons peuvent être traités thermiquement dans un environnement inerte et un gaz inerte, tel que l'azote, peut passer à travers ou sur le noir de carbone pour aider à éliminer toute matière volatile qui est perdue à partir du noir de carbone. Par échantillonnage à différents intervalles de temps, un opérateur peut analyser les échantillons et déterminer 30 précisément le niveau de cristallinité du noir de carbone. Les hommes de l'art sont aptes à échantillonner le noir de carbone après un tel traitement, analyser la microcristallinité Raman, et ajuster le procédé en conséquence pour réaliser un niveau ciblé, par exemple, de cristallinité ou d'énergie de surface. Une fois que les profils de temps et température sont déterminés 35 pour un noir de carbone de base spécifique, le profil peut être répété sur celui du noir de carbone de base spécifique pour reproduire des noirs de 3047247 13 1750686 carbone partiellement cristallisés ayant, par exemple, une cristallinité, une énergie de surface, une surface spécifique ou une structure OAN souhaitées. D'autres procédés de traitement thermique sont connus de l'homme de l'art et peuvent être calibrés de la même manière. 5 [0019] Dans différents modes de réalisation, des particules de noir de carbone peuvent être exposées à des températures supérieures ou égales à 600°C, supérieures ou égales à 700°C, supérieures ou égales à 800°C, supérieures ou égales à 1 000°C, supérieures ou égales à 1 100°C, supérieures ou égales à 1 200°C, supérieures ou égales à 1 300°C, 10 supérieures ou égales à 1 400°C, supérieures ou égales à 1 500°C ou supérieures ou égales à 1 600°C. Dans d'autres modes de réalisation des particules de noir de carbone peuvent être exposées à des températures inférieures à 600°C, inférieures à 800°C, inférieures à 1 000°C, inférieures à 1 100°C, inférieures à 1 200°C, inférieures à 1 300°C, inférieures à 15 1 400°C, inférieures à 1 500°C, inférieures à 1 600°C, inférieures à 1 700°C ou inférieures à 1 800°C. Des intervalles de température spécifiques pour le traitement comprennent 1 000°C à 1 800°C, 1 100°C à 1 700°C, 1 100°C à 1 600°C, 1 100°C à 1 500°C, 1 100°C à 1 400°C et 1 100°C à 1 300°C. Le traitement peut avoir lieu dans une atmosphère 20 inerte telle que d'azote. La durée de maintien du matériau à la température choisie peut être aussi courte que des millisecondes ou supérieure ou égale à 30 minutes, une heure, deux heures, ou supérieure à deux heures. Dans certains modes de réalisation, la durée de maintien peut être limitée à moins de dix heures, moins de trois heures, moins de 25 deux heures, moins de 90 minutes, moins d'une heure, ou moins de 30 minutes. La température peut être maintenue constante ou dans d'autres modes de réalisation peut être élevée ou abaissée par rampe pendant la durée de maintien. [0020] Dans certains modes de réalisation, le noir de carbone 30 partiellement cristallisé peut présenter une taille planaire microcristalline Raman (La) d'au moins 20 Â, d'au moins 23 Â, d'au moins 24 Â, d'au moins 25 Â, d'au moins 26 Â, d'au moins 27 Â, d'au moins 28 Â, d'au moins 29 Â, d'au moins 30 Â, d'au moins 35 Â ou d'au moins 40 Â. Dans certains cas, le noir de carbone partiellement cristallisé présente une taille 35 planaire microcristalline Raman (La) de 100 Â ou inférieure, 75 Â ou inférieure, 50 Â ou inférieure, 40 Â ou inférieure, 35 Â ou inférieure, ou 3047247 14 1750686 30 Â ou inférieure. La cristallinité, mesurée par spectroscopie Raman, peut également être citée en utilisant la cristallinité en pourcent de la particule et dans certains cas la cristallinité en pourcent peut être supérieure à 25, supérieure à 30, supérieure à 35, supérieure à 37, supérieure à 40, 5 supérieure à 42 ou supérieure à 50. Des exemples identiques ou différents peuvent présenter une cristallinité en pourcent inférieure à 65, inférieure à 60, inférieure à 55, inférieure à 50, inférieure à 45, inférieure à 42, inférieure à 40, inférieure à 38, inférieure à 35, inférieure à 32 ou inférieure à 27. 10 [0021] Une cristallisation partielle peut comprendre l'augmentation de la taille planaire microcristalline Raman native du noir de carbone de base de plus de ou de 2, 4, 6, 8, 10, 12, 14, 16, 18, 20, 22 ou 24 Â, et/ou l'augmentation de la taille planaire microcristalline Raman native de moins de ou de 35, 30, 25, 20, 15 ou 10 Â. La taille planaire 15 microcristalline Raman native du noir de carbone peut également être augmentée de plus de ou de 10 %, 20 %, 30 %, 50 %, 75 %, 100 %, 120 % ou 150 %. Dans certains modes de réalisation, l'augmentation de la taille planaire microcristalline Raman du noir de carbone de base peut être limitée à moins de où à 10 %, 20 %, 30 %, 50 %, 75 %, 100 %, 20 120 % ou 150 %. La quantité de cristallisation peut être vérifiée en extrayant des échantillons de noir de carbone à différents intervalles de temps et en mesurant la taille planaire microcristalline Raman. [0022] Le traitement du noir de carbone de base peut augmenter la taille planaire microcristalline Raman (La) de plus de 5, 10, 15, 20 ou 25 25 Â et abaisser l'énergie de surface tout en limitant une diminution de la surface spécifique Brunauer-Emmett-Teller (BET) à au plus 25 %, par exemple à au plus 10 %, ou à des diminutions de 1 % à 25 %, 5 % à 25%, 10 0/0 à 25 %, 1 °/0 à 10 %, ou 5 °/0 à 10 %, par rapport à la surface spécifique BET du noir de carbone de base. Une structure OAN 30 peut être de manière similaire préservée de sorte que le noir de carbone partiellement cristallisé présente une structure OAN qui est réduite de moins de 5 %, 10 % ou 25 % en comparaison au noir de carbone de base. [0023] L'énergie de surface (SE) d'une particule de noir de 35 carbone peut être déterminée en mesurant l'absorption de vapeur d'eau en utilisant un instrument gravimétrique. L'échantillon de noir de carbone 3047247 15 1750686 est chargé sur une microbalance dans une chambre d'humidité et laissé à l'équilibre sur une série de modifications de l'humidité relative dans les étapes. La modification de masse est enregistrée. L'augmentation de la masse à l'équilibre comme une fonction de l'humidité relative est utilisée 5 pour produire l'isotherme d'adsorption de vapeur. La pression d'étalement (en mJ/m2) pour un échantillon est calculée comme ne /BET, où : ne = RTf oP° Fdln p et R est la constante des gaz parfaits, T est la température, F est le nombre de moles d'eau absorbées, p0 est la pression de vapeur, et p 10 est la pression partielle de vapeur à chaque étape d'incrémentation. La pression d'étalement est liée à l'énergie de surface du solide et est une indication des propriétés hydrophobes/hydrophiles du solide, avec une énergie de surface plus faible (SE) correspondant à une hydrophobie plus élevée. 15 [0024] Dans certains modes de réalisation, le noir de carbone partiellement cristallisé présente une énergie de surface (SE) de 10 mJ/m2 ou inférieure, 9 mJ/m2 ou inférieure, 8 m3/m2 ou inférieure, 7 mJ/m2 ou inférieure, 6 m3/m2 ou inférieure, 5 mJ/m2 ou inférieure, ou 3 mJ/m2 ou inférieure. Dans des modes de réalisation identiques et autres, le noir de 20 carbone partiellement cristallisé présente une énergie de surface (SE) supérieure à 0 mJ/m2, supérieure à 1 m3/m2, supérieure à 2 ml/m2, supérieure à 3 mJ/m2, supérieure à 4 mJ/m2, supérieure à 5 mJ/m2, supérieure à 6 mJ/m2, supérieure à 7 m3/m2, supérieure à 8 mJ/m2, ou supérieure à 9 mJ/m2. 25 [0025] Une façon pour mesurer la surface spécifique des noirs de carbone est le procédé Brunauer-Emmett-Teller (BET par STM 6556). Différents modes de réalisation des noirs de carbone partiellement cristallisés utilisés ici peuvent présenter une surface spécifique BET d'au moins 100 m2/g, par exemple comprise entre 100 m2/g et 600 m2/g. Dans 30 d'autres cas, le noir de carbone partiellement cristallisé présente une BET d'au moins 200 m2/g, d'au moins 300 m2/g, d'au moins 400 m2/g, d'au moins 500 m2/g ou d'au moins 600 m2/g. Dans certains modes de réalisation, la BET du noir de carbone partiellement cristallisé est inférieure à 1 200 m2/g, inférieure à 1 000 m2/g, inférieure à 800 m2/g, 35 inférieure à 700 m2/g, inférieure à 600 m2/g ou inférieure à 500 m2/g. Dans un jeu particulier de modes de réalisation, la surface spécifique BET 3047247 16 1750686 peut se trouver dans l'intervalle de 40 à 400 m2/g, 46 à 350 m2/g, 40 à 300 m2/g, ou 40 à 200 m2/g. La surface spécifique BET est dans un autre mode de réalisation inférieure à 425 ± 25 m2/g. [0026] Une autre façon de caractériser les surfaces spécifiques de 5 noirs de carbone est d'utiliser la surface spécifique d'épaisseur statistique (STSA selon ASTM D6556). La STSA de plusieurs noirs de carbone décrits ici peut être d'au moins 100 m2/g, par exemple comprise entre 100 m2/g et 600 m2/g. Dans d'autres cas, le noir de carbone partiellement cristallisé présente une STSA d'au moins 200 m2/g, d'au moins 300 m2/g, d'au moins 10 400 m2/g, d'au moins 500 m2/g ou d'au moins 600 m2/g. Dans certains modes de réalisation, la STSA du noir de carbone partiellement cristallisé est inférieure à 1 200 m2/g, inférieure à 1 000 m2/g, inférieure à 800 m2/g, inférieure à 700 m2/g, inférieure à 600 m2/g ou inférieure à 500 m2/g. 15 [0027] Alors que le traitement thermique est un procédé pour fournir une cristallisation partielle, il peut être nécessaire d'ajuster les températures, les durées de maintien et les géométries de four spécifiques pour arriver aux niveaux souhaités de cristallinité, structure, surface spécifique et énergie de surface. On a par exemple trouvé qu'un noir de 20 carbone partiellement cristallisé préparé en chauffant un noir de carbone de base à une température allant de 1 100°C à 1 800°C pendant un temps limité (par exemple inférieur à 10 heures, inférieur à 2 heures ou inférieur à 1 heure) peut produire un noir de carbone traité thermiquement ayant une surface spécifique BET( ASTM 6556) allant de 100 m2/g à 1 100 m2/g 25 et une ou plusieurs autres propriétés spécifiques, telles qu'une énergie de surface (SE) de 10 mJ/m2 ou inférieure (par exemple 9 mi/m2 ou inférieure, 6 mJ/m2 ou inférieure, ou 3 mJ/m2 ou inférieure) ou une taille planaire microcristalline Raman (La) d'au moins 22 Â et de moins de 60 Â, par exemple de 22 Â à 60 Â, d'au moins 25 Â, ou de 25 Â à 50 Â, etc.) ou 30 une combinaison de ceux-ci. [0028] Dans plusieurs modes de réalisation, la structure des noirs de carbone partiellement cristallisés peut être contrôlée dans un intervalle spécifique. La structure peut être mesurée en utilisant le nombre d'absorption d'huile (OAN) qui est connu de l'homme de l'art et décrit dans 35 ASTM D2414. Le OAN peut par exemple être supérieur à 120, supérieur à 140 cm3/100 g, ou supérieur à 160 cm3/100 g. Dans d'autres modes de 3047247 17 1750686 réalisation, le OAN peut être inférieur à 200, inférieur à 180 ou inférieur à supérieur à 120 cm3/100 g et inférieur à 200 cm3/100 g. Les données 160 cm3/100 g. Dans un jeu de modes de réalisation, le OAN peut être expérimentales montrent que si le OAN du noir de carbone de base est 5 trop faible, une cristallisation partielle ne fournit alors pas d'améliorations à la conductivité thermique. [0029] Dans un mode de réalisation de traitement thermique, le noir de carbone de base avant la cristallisation partielle (noir de carbone de base) présente une énergie de surface supérieure à 10 mJ/m2 et une 10 surface spécifique BET (ASTM 6556) d'au moins 50 m2/g. La surface spécifique BET peut par exemple être d'au moins 100 m2/g, 200 m2/g, 300 m2/g, d'au moins 500 m2/g, d'au moins 1 000 m2/g, de 1 200 m2/g, d'au moins 1 300 m2/g, d'au moins 1 400 m2/g, ou d'au moins 1 500 m2/g. Dans des modes de réalisation identiques ou différents, la surface 15 spécifique BET peut être inférieure ou égale à 150 m2/g, 300 m2/g, 500 m2/g, 1 000 m2/g, 1 500 m2/g ou 2 100 m2/g. Le noir de carbone de base peut présenter dans certains cas une énergie de surface supérieure à 10 mJ/m2 et une surface spécifique BET de 200 m2/g à 1 500 m2/g, par exemple une surface spécifique BET de 300 m2/g à 1 500 m2/g, de 20 500 m2/g à 1 500 m2/g, de 1 000 m2/g à 1 500 m2/g, de 300 m2/g à 1 000 m2/g, de 500 m2/g à 1 000 m2/g, de 300 m2/g à 500 m2/g, ou de 200 m2/g à 500 m2/g. Ces mêmes intervalles de surfaces spécifiques BET peuvent être maintenus dans des noirs de carbone partiellement cristallisés fabriqués à partir de ces noirs de carbone de base bien que 25 l'énergie de surface sera typiquement inférieure à celle du noir de carbone de base. Le noir de carbone de base peut être un noir de four. [0030] Dans un jeu spécifique d'exemples, le noir de carbone partiellement cristallisé présente une surface spécifique BET de 125-175 m2/g, par exemple dans l'intervalle d'environ 138 à 169 m2/g, par 30 exemple 130, 135, 138, 142, 147, 150, 155, 160, 165 ou 169 m2/g ; une surface spécifique externe (STSA) dans l'intervalle de 135 à 142 m2/g, par exemple 136, 137, 138, 139, 140 ou 141 m2/g ; un volume de pore total de 0,44 à 0,49 ml/g, par exemple 0,45, 0,46, 0,47 ou 0,48 ml/g ; une cristallinité Raman (La) de 28,4 à 34,6 Â, par exemple de 29,0, 29,5, 30,0, 35 30,5, 31,0, 31,5, 32,0, 32,5, 33,0, 33,5 ou 34,0 Â ; et une énergie de surface (SE) de 4,9 à 6, 3 mJ/m2, par exemple 5,2, 5,5, 5,8 ou 6,1 mJ/m2. 304 724 7 18 1750686 [0031] Le nombre d'iode selon ASTM D1510 des noirs de carbone partiellement cristallisés peut être par exemple inférieur à 450, inférieur à 425, inférieur à 400, inférieur à 350, inférieur à 300, inférieur à 250 ou inférieur à 200 mg/g. Dans des modes de réalisation identiques et autres, 5 le nombre d'iode peut être supérieur à 50, supérieur à 100, supérieur à 150, supérieur à 200, supérieur à 250 ou supérieur à 300 mg/g. [0032] Les noirs de carbone partiellement cristallisés décrits ici sont typiquement non modifiés, indiquant qu'ils sont exempts de tout traitement organique. Comme utilisé ici, un noir de carbone qui est non 10 modifié est un noir de carbone qui ne présente pas de groupe organique chimiquement fixé à celui-ci. [0033] Le noir de carbone peut être fourni dans toute quantité appropriée pour le système polymère utilisé, l'utilisation finale spécifique, la technique de mélange, les viscosités rencontrées, les propriétés 15 souhaitées du produit fini, et d'autres considérations. Le noir de carbone partiellement cristallisé peut être présent dans le système dans une concentration totale dans l'intervalle général d'environ 12 % à environ 28 % en masse, de préférence 15-25 % en masse, par exemple 12 % à 20 %, 15 % à 23 %, ou 17 % à 28 %. D'autres niveaux de charge 20 peuvent être utilisés, comme déterminé par des expériences de routine. Un niveau de charge trop élevé occasionnera le fait que la composition polymère résultante est trop visqueuse pour être transformée en articles, un niveau de charge trop faible ne fournira pas une conductivité thermique suffisante. On comprend que la quantité totale de noir de 25 carbone peut être ajoutée à un constituant seul ou peut être divisée entre ou parmi certains ou tous les constituants qui constituent le système polymère utilisé. On peut également utiliser des mélanges de deux, trois noirs de carbone différents ou plus. [0034] Les noirs de carbone partiellement cristallisés décrits ici 30 peuvent fournir une conductivité thermique améliorée ainsi qu'une rhéologie améliorée en comparaison au noir de carbone de base correspondant dans le même système polymère. L'utilisation de noirs de carbone partiellement cristallisés dans des précurseurs polymères peut par exemple permettre des charges élevées sans augmentation de la viscosité 35 ou peut, sinon, permettre des charges similaires et une viscosité plus faible. Lorsqu'ils sont utilisés dans des systèmes polymères à des 3047247 19 1750686 concentrations par exemple de 12 à 28 % en masse, les noirs de carbone partiellement cristallisés, lorsqu'ils sont comparés au noir de carbone de base correspondant présentant une microcristallinité Raman (La) inférieure à 21 Â, peuvent améliorer la conductivité thermique de plus de 5, 10, 15 5 ou 20 pourcent en comparaison au noir de base correspondant. Pour les mêmes concentrations, la conductivité thermique peut être améliorée de plus de 1,6 fois par rapport au polymère vierge, par exemple de 1,7 fois à 3 fois ou de 2 fois à 4 fois par rapport au polymère vierge. Pour les mêmes concentrations, l'indice de fluidité (MFI) du précurseur de 10 polymère peut être amélioré de plus de 50 %, 100 % ou 150 %. Ces améliorations de la conductivité thermique et de la viscosité peuvent être exploitées individuellement ou en tandem. Par exemple, une substitution un à un de noir de carbone partiellement cristallisé pour un noir de carbone de base peut fournir une composition polymère qui présente à la 15 fois une viscosité améliorée et une conductivité thermique améliorée. La substitution d'un noir de carbone de base par un noir de carbone partiellement cristallisé indique sinon que la quantité de noir de carbone ajoutée à la composition polymère peut être augmentée sans aucune perte des propriétés d'écoulement mais avec un gain substantiel de 20 conductivité thermique dû à la fois à un transfert de chaleur plus efficace par gramme de noir de carbone et à la charge plus élevée de noir de carbone dans la composition. Dans un autre aspect, l'utilisation d'un noir de carbone partiellement cristallisé dans une composition polymère permet l'utilisation d'une quantité réduite de noir de carbone sans perte de 25 conductivité thermique dans la composition polymère. [0035] Dans certains modes de réalisation, le système polymère consiste en, ou essentiellement, en un polymère et en noir de carbone partiellement cristallisé. Dans d'autres modes de réalisation, le constituant polymère du composite polymère compte pour plus de 50 %, plus de 30 75 % ou plus de 85 % du système polymère en masse. Dans un autre mode de réalisation, le système polymère consiste en, ou essentiellement en un polymère, un noir de carbone partiellement cristallisé, et nitrure de bore (BN). [0036] Des ingrédients différents du noir de carbone et du 35 constituant polymère peuvent être présents dans le polymère décrit ici et/ou utilisés dans sa préparation. La nature, les quantités et/ou les 3 0 4 7 2 4 7 20 1750686 proportions de ces ingrédients (également cités comme "additifs") dépendent typiquement du système polymère utilisé, de l'utilisation finale, des conditions de traitement, des propriétés, par exemple viscosité de la formulation de précurseur, et d'autres considérations. Dans plusieurs cas, 5 des additifs sont fournis comme une partie du système polymère utilisé et/ou peuvent être ajoutés à un point approprié pendant le procédé de formulation, avant ou pendant le durcissement ou à tout autre moment approprié. Les quantités sont souvent préfixées par le système polymère choisi. Ceci est particulièrement vrai avec les systèmes du commerce. 10 Dans certains cas des quantités d'additifs appropriés peuvent être déterminées sur la base de l'expérience et/ou de l'expérimentation de routine. Des exemples d'ingrédients supplémentaires comprennent des agents de durcissement, des agents de modification de la rhéologie, des cires, des diluants réactifs, des diluants, des pigments, des charges, des 15 catalyseurs, des stabilisants aux UV et thermiques, des promoteurs d'adhérence, tels que des silanes, des tensioactifs, des agents collants, des solvants et autres, incluant d'autres additifs étudiés autre part ici mais ne sont limités à ceux-ci. [0037] Dans certains modes de réalisation, la composition peut 20 comprendre une seconde espèce de particule pour promouvoir le transfert thermique. Par exemple, en plus du noir de carbone partiellement cristallisé, la composition peut comprendre une particule de conductivité thermique élevée (HTC). Les particules HTC comprennent des matières non électroconductrices, telles que des céramiques comme le nitrure 25 d'aluminium (AIN), l'oxyde de béryllium, le carbure de silicium et le nitrure de bore (BN). Les particules HTC électroconductrices comprennent des métaux de la classification périodique des éléments, tels que le molybdène, l'aluminium, le cuivre, le tungstène, l'argent et l'or. D'autres particules HTC peuvent comprendre des matières minérales, telles que le 30 diamant, le corindon, l'hématite, la spinelle et la pyrite. La forme spécifique d'une particule HTC peut améliorer le transfert thermique, et les particules peuvent être dans la forme de sphères, cylindres (barres), cubes, lames ou plaquettes. Les particules HTC peuvent également être de formes irrégulières. Dans certains modes de réalisation, ces particules 35 HTC comprennent des particules non carbonées qui présentent une conductivité thermique supérieure à 30 W/mK. Des exemples spécifiques 3047247 21 1750686 de particules HTC qui peuvent être utilisées en association avec des noirs de carbone partiellement cristallisés comprennent BN, MgO, ZnO, et A1302. Dans certains cas, la combinaison d'une particule HTC, telle que BN, et d'un noir de carbone partiellement cristallisé a montré fournir un transfert 5 thermique plus efficace qu'une charge équivalente totale (en masse ou volume) de BN seul. La combinaison d'une particule HTC telle que BN et d'un noir de carbone partiellement cristallisé peut par exemple augmenter la conductivité thermique d'une composition polymère de 1,5 fois, 2 fois, 3 fois, 4 fois ou plus, par exemple de 1,5 fois à 6 fois ou de 2 fois à 4 fois, 10 en comparaison avec la même composition polymère dont le BN et le noir de carbone partiellement cristallisé sont absents. [0038] Pour former les polymères composites et précurseurs de polymères décrits ici, les constituants sont combinés en utilisant une technique de mélange appropriée et dans une succession appropriée, 15 comprenant un mélange simultané de certaines ou de la totalité des matières premières. [0039] Comme utilisé ici, un précurseur de polymère est un monomère ou oligomère qui n'est pas encore polymérisé mais est capable d'être transformé en un polymère par réticulation ou par un autre procédé 20 de polymérisation. Les précurseurs de polymères utilisés ici pour former des composites de noirs de carbone sont assez fluides pour que le noir de carbone puisse être régulièrement dispersé d'un bout à l'autre du précurseur. Dans un exemple, un noir de carbone partiellement cristallisé est combiné avec un précurseur de polymère, tel qu'un précurseur de 25 polymère d'un agent thermodurcissable. Dans des conditions appropriées (par exemple températures, pressions, durées de durcissement, présence d'agents durcissant et/ou autres paramètres spécifiques), le précurseur de polymère est durci (polymérisé), comme connu dans la technique. Le précurseur peut être le système polymère entier utilisé pour former les 30 matériaux conducteurs décrits ici ou un constituant de celui-ci. Le noir de carbone partiellement cristallisé, peut-être dispersé dans différents modes de réalisation dans une forme d'agrégat ou d'agglomérat. [0040] Dans des systèmes multiconstituants (par exemple des systèmes de deux constituants ou plus), la quantité totale de noir de 35 carbone peut être divisée entre ou parmi certains ou la totalité des constituants. Les rapports des quantités de chaque constituant peuvent 304 7 2 4 7 22 1750686 dépendre par exemple des volumes relatifs des constituants. Dans certains systèmes à parties multiples, des essais sont souvent réalisés pour adapter les viscosités des constituants, afin de faciliter le traitement, par exemple le mélange. Dans certains cas, du noir de carbone peut être 5 ajouté à deux constituants de précurseurs ou plus dans des quantités choisies pour produire des viscosités similaires. De telles quantités peuvent être établies sur la base de l'expérience du formulateur ou déterminées par une expérimentation de routine. [0041] Des rapports de noir de carbone dans chaque constituant 10 de précurseur de polymère peuvent également dépendre de facteurs, tels que la nature du durcisseur utilisé, la durée de durcissement souhaitée, les propriétés du produit final, etc., comme connu dans la technique. Les rapports en masse de noir de carbone à précurseur de polymère peuvent être par exemple de 1:1 à 1:10, par exemple de 1:2 à 1:8 ou de 1:4 à 1:6. 15 D'autres rapports appropriés peuvent être choisis. Dans une formulation à deux parties donnée en exemple, le noir de carbone est ajouté aux deux constituants, avec des quantités inférieures (moins de 50 % en masse, par exemple moins de 40 %, moins de 30 %; ou 25 °AI ou moins, par exemple dans l'intervalle d'environ 45 % à environ 15 % ; de 40 à environ 20 % ou 20 de 35 à environ 25 % en masse) typiquement ajoutées à l'agent de réticulation. [0042] Différentes techniques de mélange sont connues pour mélanger des ingrédients solides avec un précurseur de polymère. Par exemple, on peut utiliser un mélange de poudre à l'état sec avec des 25 précurseurs de polymères qui sont dans une forme solide. Le mélange résultant peut selon l'utilisation finale être combiné avec un liquide pour former une suspension ou pâte. [0043] Avec un précurseur qui présente une viscosité suffisamment faible, le mélange peut cependant être obtenu de manière 30 pratique par dispersion de noir de carbone et, éventuellement, d'autres additifs dans le précurseur. Dans plusieurs cas, le noir de carbone et, éventuellement, d'autres additifs, sont dispersés en utilisant un équipement de mélange approprié, tel que par exemple des broyeurs à trois rouleaux, des mélangeurs à lame sigma, des mélangeurs à 35 cisaillement élevé, ou autres, comme connu dans la technique. L'opération de mélange peut être réalisée manuellement ou par des robots. 3047247 23 1750686 [0044] Des co-solvants et/ou dispersants peuvent être ajoutés pour faciliter le procédé. Dans un mode de réalisation spécifique, la dispersion est formée en l'absence d'autres co-solvants et/ou dispersants, c'est-à-dire sans l'addition de co-solvants et/ou dispersants qui ne font pas 5 partie de la recette de formulation initiale. Dans d'autres cas, l'utilisation d'un noir de carbone tel que décrit ici abaisse les quantités de solvants et/ou de dispersants nécessaires dans une recette d'origine (par exemple une recette pour une formulation qui utilise du noir de carbone non traité). 10 [0045] La distribution de noir de carbone réalisée dans un mélange peut être évaluée par examen visuel ou par une technique analytique qualitative ou quantitative appropriée. Une distribution uniforme ou pratiquement uniforme est considérée comme promouvant la conductivité électrique, la conductivité thermique, la résistance mécanique 15 et/ou d'autres propriétés du produit final. [0046] Dans plusieurs cas, une composition qui comprend du noir de carbone et un précurseur de polymère est viscoélastique, c'est-à-dire présente des caractéristiques à la fois visqueuses et élastiques lorsqu'elle est soumise à une déformation. Alors que sous une contrainte appliquée, 20 des matières visqueuses résistent à un écoulement de cisaillement et se déforment linéairement au cours du temps, des matériaux élastiques se déforment lorsqu'ils sont étirés et reviennent rapidement dans leur état d'origine une fois la contrainte éliminée. Les matières viscoélastiques présentent des éléments des deux propriétés et présentent une 25 déformation dépendant du temps. [0047] La viscoélasticité est typiquement étudiée en utilisant une analyse mécanique dynamique, en appliquant une petite contrainte oscillatoire et en mesurant la déformation résultante. Alors qu'avec des matériaux purement élastiques, la contrainte et la déformation sont en 30 phase, de sorte que la réponse de l'une occasionnée par l'autre est immédiate, la déformation est retardée d'une phase de 90 degrés par rapport à la contrainte dans des matières purement visqueuses. On pense que les matières viscoélastiques présentent un comportement entre les deux, présentant un certain retard à la déformation. 3047247 24 1750686 [0048] Le module dynamique complexe, G, est généralement utilisé pour représenter la relation entre la contrainte oscillatoire et la déformation : G = G' + iG" 5 où : la partie réelle du module dynamique complexe, G', est le module de stockage ; G" de la partie imaginaire est le module de perte ; et i2 = -1. [0050] Si Go et co sont les amplitudes de contrainte et de déformation, respectivement et 8 est le décalage de phase entre celles-ci, 10 G' = (6o/e0) cos 8 et G" = (croie()) sin 8. [0051] Les techniques liées à la réalisation d'une analyse mécanique dynamique (DMA) pour déterminer le module élastique (ou le module de stockage, G'), le module visqueux (ou le module de perte G") et le coefficient d'amortissement (tan 8) comme une fonction de 15 température, fréquence ou temps sont décrits par exemple dans ASTM D4065, D4440 et D5279. [0052] Dans plusieurs cas, la combinaison de noir de carbone et d'autres ingrédients solides avec une composition viscoélastique a tendance à augmenter son module de stockage. Des augmentations 20 excessives peuvent cependant rendre le mélange et/ou la manipulation de la composition, comprenant son application, difficile ou impossible. Ceci limite dans la pratique les quantités de noir de carbone qui peuvent être ajoutées et réduit ainsi la conductivité thermique et/ou d'autres effets recherchés par l'addition de noir de carbone dans un premier temps. On a 25 cependant découvert qu'un noir de carbone, tel que les noirs de carbone partiellement cristallisés décrits ici, peut mitiger les augmentations du module de stockage. Un noir de carbone partiellement cristallisé ajouté à un constituant d'un système époxy à deux parties peut par exemple abaisser le module de stockage de la composition d'environ un ordre de 30 grandeur par rapport à une formulation comparative qui est identique (même ingrédients et quantités) à la composition à l'exception du noir de carbone qui est un noir de carbone de base. La viscosité plus faible réalisable en utilisant des noirs de carbone partiellement cristallisés favorise la flexibilité rhéologique de la formulation. 35 [0053] Sans vouloir être lié à toute interprétation particulière, on pense que la compatibilité particule-polymère et la force de cohésion 3 04 724 7 25 1750686 particule-particule peuvent toutes deux jouer un rôle dans la dispersion de noir de carbone dans un précurseur de polymère. Alors que l'architecture et la morphologie sous-jacentes d'une particule de noir de carbone de base en comparaison à sa forme partiellement cristallisée sont 5 essentiellement inchangées, on pense que les noirs de carbone non traités et partiellement cristallisés agissent différemment lorsqu'ils sont dispersés. Ainsi, il est possible que la surface de la particule de noir de carbone partiellement cristallisé soit plus compatible avec le polymère (par rapport au noir de carbone non traité), facilitant la dispersion. Une réduction de la 10 force de cohésion particule-particule peut également mener à une amélioration de la dispersion. Il en résulte qu'une composition polymère contenant du noir de carbone partiellement cristallisé peut être formulée jusqu'à une viscosité bien inférieure à celle contenant du noir de carbone non traité. Le formulateur peut ensuite avoir la flexibilité pour augmenter 15 la charge du noir de carbone et/ou celle d'autres additifs. Dans une autre approche, le mélange, la manipulation et/ou l'application de la composition de viscosité plus faible (à une charge inchangée) peuvent faciliter son utilisation. [0054] La viscosité viscoélastique peut être appliquée pour une 20 utilisation finale souhaitée, par exemple à un substrat, en utilisant des techniques connues dans la technique. L'application de la composition viscoélastique peut être manuelle ou automatisée et peut être réalisée par extrusion, peinture, pulvérisation, brossage, immersion ou par tout autre procédé approprié. La composition est dans certains cas moulée ou 25 extrudée. [0055] Pour produire un polymère thermoconducteur, la composition contenant du noir de carbone est durcie dans des conditions appropriées (température, protocoles de rampe et d'immersion, durée, pression, rayonnement, auxiliaires de durcissement spécifiques, 30 atmosphères spéciales si nécessaire, etc.,) comme connues dans la technique ou comme déterminées par l'expérience avec des formulations similaires et/ou une expérimentation de routine. Avec des systèmes du commerce, le durcissement est réalisé typiquement par exemple selon les instructions fournies par le fabriquant. Comme connu dans la technique, 35 les conditions de durcissement dépendent fortement du système polymère spécifique utilisé, le durcissement thermique étant une exigence classique. 304 724 7 26 1750686 [0056] Le durcissement du(des) polymère(s) dans le système polymère produit un matériau thermoconducteur qui peut être pensé comme un composite de polymère-noir de carbone. Dans plusieurs modes de réalisation, le matériau affiche une bonne conductivité thermique ainsi 5 que de bonnes propriétés mécaniques et rhéologiques. EXEMPLES Exemple 1 - Viscosité [0057] On a préparé plusieurs échantillons de précurseurs de 10 polymères utilisant à la fois des noirs de carbone de base et partiellement cristallisés pour évaluer les effets rhéologiques d'utilisation de noirs de carbone partiellement cristallisés. Ceux-ci comprenaient du polyéthylène haute densité (HDPE), du polystyrène (PS), du polycarbonate (PC) et du polyamide-6 (PA). Chacun des noirs de carbone est identifié dans le 15 tableau 1. Les noirs de carbone ont été traités thermiquement sous une atmosphère inerte à la température donnée dans le tableau jusqu'à ce qu'ils aient réalisé la La Raman spécifiée dans le tableau 2. Les propriétés analysées pour chacun des noirs de carbone sont citées dans le tableau 2. L'indication "NA" indique que la valeur n'a pas été mesurée et "ND" 20 indique que la valeur était inférieure à la limite de détection. L'indice diode a été déterminé selon ASTM D1510 ; la surface spécifique BET a été déterminée selon ASTM D6556 ; la structure OAN a été déterminée selon ASTM 2414 ; et l'énergie de surface (SE), la cristallinité Raman (La) et la cristallinité en pourcent ont été déterminées selon les procédés décrits ci- 25 dessus. L'indice de fusion des composites polymères a été mesuré aux charges et températures citées selon IS01133. [0058] La résine HDPE était la résine LupolenTM 4261A IM de LyondellBasell et présente un MFI de 15 g/10 min à une charge de 2,16 kg et une température de 190°C. L'indice de fluidité (MFI) pour les 30 échantillons HDPE composites a été mesuré à 21,6 kg et 190°C pendant 10 min. On a utilisé un mélange Banbury discontinu interne de 1,664 I pour mélanger le noir de carbone dans les conditions suivantes : Température de refroidissement de chambre : 40°C 35 Température de refroidissement de rotor : 40°C Durée de mélange post flux: 90 s 3047247 27 1750686 Pression dynamique : 4,2 bars Vitesse de rotor : 180 tr/min [0059] La résine de polystyrène (PS) était la résine EdistirTM N1840 de Polimeri. Elle présente un MFI de 10 g/10 min à une 5 charge de 5 kg à 200°C. On a mesuré l'indice de fusion (MFI) pour les échantillons PS composites à 10 kg et 200°C pendant 10 min. On a utilisé un mélangeur Banbury discontinu interne de 1,664 I pour mélanger le noir de carbone dans les conditions suivantes : Température de refroidissement de chambre : 20°C 10 Température de refroidissement de rotor : 20°C Durée de mélange post flux: 90 s Pression dynamique : 4,2 bars Vitesse de rotor : 180 tr/min [0060] La résine de polycarbonate (PS) était la résine 15 WonderliteTM PC-122 de Chimei Asahi. Elle présente un MFI de 22 g/10 min à une charge de 1,2 kg à 300°C. L'indice de fusion pour les échantillons PC composites a été mesuré à 10 kg et à 260°C pendant 10 min. On a préparé les polymères de polycarbonates sur une extrudeuse à double vis APV avec un profil de vis à cisaillement modéré dans les 20 conditions suivantes : Vitesse de vis : 300 tr/min Débit : 12 kg/h Température de trémie à filière (°C) : 175-230-230-260-260-260-260-240 [0061] Le polyamide-6 (PA) était la résine ZyteITM ST7301NC de 25 Dupont. On a mesuré l'indice de fluidité (MFI) pour les échantillons de PA composites à 10 kg et 275°C pendant 10 min. On a préparé les polymères PA sur une extrudeuse à double vis APV avec un profil de vis à cisaillement modéré dans les conditions suivantes : Vitesse de vis : 300 tr/min 30 Débit : 12 kg/h Température de trémie à filière (°C) : 175-230-230-260-260-260-240 [0062] Les résultats des indices de fusion pour chacun des composites polymères sont fournis dans le tableau 3 et indiquent que pour la même charge, les échantillons composites comprenant du noir de 35 carbone partiellement cristallisé ont fourni une MFI significativement plus élevée que ne le faisait le noir de carbone de base ou parent, à partir 3047247 28 1750686 desquels ils ont été formés. Il est à noter que ces améliorations sont obtenues sans modifier significativement la surface spécifique ou la structure des noirs de carbone. 5 Tableau 1 - Identification d'échantillon de noir de carbone Echantillon ID Noir de carbone de base Traitement CB1 VULCAN XC500 Non traité CB2 CB3 VULCAN XC500 VULCAN XC72 Traité thermiquement à 1200°C Non traité CB4 CB5 VULCAN XC72 VULCAN XC200 Traité thermiquement à 1200°C Non traité CB6 CB7 VULCAN XC200 VULCAN XC68 Traité thermiquement à 1400°C Non traité CB8 CB9 VULCAN XC68 REGAL 85 Traité thermiquement à 1050°C Non traité REGAL 85 CB10 CSX 99 CB11 Traité thermiquement à 1200°C Non traité CB12 CB13 CB14 CB15 CB16 CSX 99 VULCAN XC500 VULCAN XC72 VULCAN XC72 CSX 691 Traité thermiquement à 1400°C Traité thermiquement à 1800°C Traité thermiquement à 1400°C Traité thermiquement à 1500°C Non traité 3047247 29 1750686 Tableau 2 - Propriétés du noir de carbone Echantillon N° 12 BET OAN SE La (Â) Cristallinité (mg/g) (m2/g) (cm3/100 g) (m)/m2) % CB1 73,3 57 148,0 18,0 21 33 CB2 71,1 55 139,5 1,0 38 47 CB3 252,7 235 175,4 14,9 18 29 CB4 177,8 153 164,5 6,3 39,5 47,6 CB5 46 46 115 2,6 18 29 CB6 NA 46 115 NA 29 40 CB7 68 58 123 9,3 18,4 29,7 CB8 NA NA NA REVENDICATIONS1. Composition polymère composite caractérisée en ce qu'elle comprend : une matrice polymère ; et un noir de carbone partiellement cristallisé dispersé dans la matrice polymère à une concentration de 12 à 28 pourcent en masse, caractérisée en ce que le noir de carbone présente une structure OAN (indice d'absorption d'huile) supérieure à 120 cm3/100g et inférieure à 200 cm3/100 g, une énergie de surface inférieure à 8 m3/m2, une cristallinité en pourcent inférieure à 65 % et une taille planaire microcristalline Raman (La) supérieure ou égale à 28 Â. 2. Composition polymère composite selon la revendication 1, caractérisée en ce que la composition polymère composite est une 15 composition plastique. 3. Composition polymère composite selon la revendication 1, caractérisée en ce que le noir de carbone est formé par traitement thermique d'un noir de four à une température supérieure à 700°C et inférieure à 1 800°C. 20 4. Composition polymère composite selon l'une quelconque des revendications précédentes, caractérisée en ce que la matrice polymère comprend un copolymère ou terpolymère. 5. Composition polymère composite selon l'une quelconque des revendications précédentes, caractérisée en ce que la matrice polymère 25 comprend une polyoléfine, un polystyrène, un polycarbonate, un polyamide et/ou une polyamine. 6. Composition polymère composite selon l'une quelconque des revendications précédentes, caractérisée en ce que le noir de carbone partiellement cristallisé présente une taille planaire microcristalline Raman 30 (Le) supérieure ou égale à 35 Â et une énergie de surface supérieure à 1 m3/m2. 7. Composition polymère composite selon l'une quelconque des revendications précédentes, caractérisée en ce que la matrice polymère est choisie parmi des polyoléfines thermoplastiques (TPO), du 35 polyéthylène (PE), linéaire faible densité (LLDPE), faible densité (LDPE), moyenne densité (MDPE), haute densité (HDPE), masse moléculaire 3047247 43 1750686 ultraélevée (UHMWPE), du polyéthylène très faible densité (VLDPE), du polyéthylène moyenne densité à catalyse métallocène (mLLDPE), du polypropylène, des copolymères de polypropylène, un caoutchouc d'éthylène propylène (EPR), des terpolymères d'éthylène propylène diène 5 (EPDM), de l'acrylonitrile butadiène styrène (ABS), de l'acrylonitrile EPDM styrène (AES), du styrène-butadiène-styrène (SBS), du polyoxyméthylène (POM), des polyamides (PA) poly(chlorure de vinyle) (PVC), des polymères de tétraéthylène hexapropylène fluorure de vinylidène (THV), des polymères perfluoroalcoxy (PFA), du polyhexafluoropropylène (HFP), des 10 polycétones (PK), de l'éthylène alcool vinylique (EVOH), des copolyesters, des polyuréthanes (PU), des polyuréthanes thermoplastiques, du polystyrène (PS), du polycarbonate (PC), du polybutylène téréphtalate (PBT), du polyéthylène téréphalate (PET), du poly(oxyde de phénylène) (PPO), du polyphénylène éther (PPE), un acrylique, un époxy, un silicone, une résine phénolique, un polyimide, un plastisol et, du poly(acétate de vinyle). 8. Composition polymère composite selon l'une quelconque des revendications précédentes, caractérisée en ce qu'elle comprend de plus une particule non carbonée ayant une conductivité thermique supérieure à 20 30 W/mK. 9. Composition polymère composite selon la revendication 8, caractérisée en ce que la particule non carbonée est choisie parmi le nitrure de bore (BN), MgO, ZnO, et A1302. 10. Composition polymère composite selon la revendication 9, 25 caractérisée en ce que la particule non carbonée comprend du nitrure de bore (BN). 11. Composition polymère composite selon la revendication 10, caractérisée en ce que le rapport en volume de noir de carbone partiellement cristallisé au nitrure de bore (BN) se trouve dans l'intervalle 30 de 1:1 à 1:10. 12. Composition polymère composite selon l'une quelconque des revendications 1-11, caractérisée en ce que la conductivité thermique de la composition polymère composite est d'au moins 1,6 fois supérieure à la conductivité thermique de la matrice polymère. 35 13. Composition polymère composite selon l'une quelconque des revendications 1-12, caractérisée en ce que la conductivité thermique 3047247 44 1750686 de la composition polymère composite est d'au moins 1,7 fois supérieure à la conductivité thermique de la matrice polymère. 14. Composition polymère composite selon l'une quelconque des revendications 1-13, caractérisée en ce que la conductivité thermique 5 de la composition polymère composite est de 2 à 4 fois supérieure à la conductivité thermique de la matrice polymère. 15. Composition polymère composite selon l'une quelconque des revendications 1 à 14, caractérisée en ce que le noir de carbone partiellement cristallisé améliore une conductivité thermique de la 10 composition polymère composite d'au moins 10 % par rapport à un noir de carbone non traité. 16. Mélange maître caractérisée en ce qu'il comprend la composition polymère composite selon l'une quelconque des revendications 1-15. 15 17. Composition de précurseur de polymère caractérisée en ce qu'elle comprend : un précurseur de polymère comprenant un monomère ou oligomère polymérisable ; et un noir de carbone partiellement cristallisé dispersé dans le monomère ou oligomère à une concentration de 12 à 28 % en masse, caractérisée en ce que le noir de carbone présente une structure OAN (indice d'absorption d'huile) supérieure à 120 cm3/100 g et inférieure à 200 cm3/100 g, une énergie de surface inférieure à 8 m3/m2 et une taille planaire microcristalline Raman (La) supérieure ou égale à 28 Â. 18. Composition de précurseur de polymère selon la revendication 17, caractérisée en ce que le précurseur de polymère comprend un précurseur d'un polymère choisi parmi des polyoléfines thermoplastiques (TPO), du polyéthylène (PE), faible densité linéaire (LLDPE), faible densité (LDPE), moyenne densité (MDPE), haute densité (HDPE), masse moléculaire ultraélevée (UHMWPE), du polyéthylène très faible densité (VLDPE), du polyéthylène moyenne densité à catalyse métallocène (mLLDPE), du polypropylène, des copolymères de polypropylène, un caoutchouc d'éthylène propylène (EPR), des terpolymères d'éthylène propylène diène (EPDM), de l'acrylonitrile butadiène styrène (ABS), de l'acrylonitrile EPDM styrène (AES), du styrène-butadiène-styrène (SBS), du polyoxyméthylène (POM), des 3047247 45 1750686 polyamides (PA) poly(chlorure de vinyle) (PVC), des polymères de tétraéthylène hexapropylène fluorure de vinylidène (THV), des polymères perfluoroalcoxy (PFA), du polyhexafluoropropylène (HFP), des polycétones (PK), de l'éthylène alcool vinylique (EVOH), des copolyesters, des 5 polyuréthanes (PU), des polyuréthanes thermoplastiques, du polystyrène (PS), du polycarbonate (PC), du polybutylène téréphtalate (PBT), du polyéthylène téréphalate (PET), du poly(oxyde de phénylène) (PPO), du polyphénylène éther (PPE), un acrylique, un éthoxy, un silicone, une résine phénolique, un polyimide, un plastisol et, du poly(acétate de 10 vinyle). 19. Composition de précurseur de polymère selon l'une quelconque des revendications 17-18, caractérisée en ce que le précurseur comprend un précurseur d'une polyoléfine, d'un polystyrène, d'un polycarbonate, d'un polyamide et/ou d'une polyamine. 15 20. Composition de précurseur de polymère selon les revendications 17-19 caractérisée en ce qu'elle comprend de plus une particule non-carbonée ayant une conductivité thermique supérieure à 30 W/mK. 21. Composition de précurseur de polymère selon la 20 revendication 20, caractérisée en ce que la particule non-carbonée est choisie parmi le nitrure de bore (BN), MgO, ZnO, et A1302. 22. Composition de précurseur de polymère selon la revendication 21, caractérisée en ce que la particule non carbonée comprend du nitrure de bore (BN). 25 23. Composition de précurseur de polymère selon la revendication 21, caractérisée en ce que le rapport volumique de noir de carbone partiellement cristallisé au nitrure de bore (BN) se trouve dans l'intervalle de 1:1 à 1:10. 24. Composition de précurseur de polymère selon l'une 30 quelconque des revendications 17-23, caractérisée en ce qu'après la polymérisation, une conductivité thermique de la composition de précurseur de polymère polymérisé est au moins 1,6 x supérieure à la conductivité thermique d'un polymérisat du précurseur de polymère. 25. Composition de précurseur de polymère selon l'une 35 quelconque des revendications 17-23, caractérisée en ce qu'après la polymérisation, une conductivité thermique de la composition de 3 04 724 7 46 1750686 précurseur de polymère polymérisé est au moins 1,7 x supérieure à la conductivité thermique d'un polymérisat du précurseur de polymère. 26. Composition de précurseur de polymère selon l'une quelconque des revendications 17-23, caractérisée en ce qu'après la 5 polymérisation, une conductivité thermique de la composition de précurseur de polymère polymérisé est 2-4 fois supérieure à la conductivité thermique d'un polymérisat du précurseur de polymère. 27. Composition de précurseur de polymère selon l'une quelconque des revendications 17-23, caractérisée en ce que le noir de 10 carbone partiellement cristallisé améliore une conductivité thermique d'un polymérisat de la composition de précurseur de polymère d'au moins 10 % par rapport à un noir de carbone non traité. 28. Produit caractérisée en ce qu'il comprend la composition polymère composite selon les revendications 1-15, caractérisé en ce que le 15 produit est choisi parmi un gainage de fils et de câbles, des produits d'impression 3D, des pièces automobiles, et des boîtiers et fixations de LED. 29. Composition polymère composite selon les revendications 1-15, caractérisée en ce que la cristallinité en pourcent du noir de carbone 20 est supérieure ou égale à 35 %. 30. Composition de précurseur de polymère composite selon l'une quelconque des revendications 17-23, caractérisée en ce que la cristallinité en pourcent du noir de carbone est supérieure ou égale à 35 %. 25 31. Composition de polymère composite selon l'une quelconque des revendications 1-15, caractérisée en ce que le noir de carbone présente une surface spécifique BET inférieure à 425 m2/g. 32. Composition de précurseur de polymère selon l'une quelconque des revendications 17-23, caractérisée en ce que le noir de 30 carbone présente une surface spécifique BET inférieure à 425 m2/g. 33. Composition de polymère composite selon l'une quelconque des revendications 1-15, caractérisée en ce que le noir de carbone présente un indice d'iode inférieur à 425 mg/g. 3047247 47 1750686 34. Composition de précurseur de polymère selon l'une quelconque des revendications 17-23, caractérisée en ce que le noir de carbone présente un indice d'iode inférieur à 425 mg/g. 35. Composition de polymère composite selon l'une quelconque 5 des revendications 1-15, caractérisée en ce qu'elle comprend de plus un second noir de carbone. 36. Composition de précurseur de polymère selon l'une quelconque des revendications 17-23, caractérisée en ce qu'elle comprend de plus un second noir de carbone. 10 37. Composition de polymère composite selon l'une quelconque des revendications 1-15, caractérisée en ce que le noir de carbone partiellement cristallisé est fabriqué en augmentant la taille planaire microcristalline Raman (La) d'un noir de carbone de base de plus de 5 Â. 38. Composition de précurseur de polymère selon l'une 15 quelconque des revendications 17-23, caractérisée en ce que le noir de carbone partiellement cristallisé est fabriqué en augmentant la taille planaire microcristalline Raman (La) d'un noir de carbone de base de plus de 5 Â.